(57)【要約】【課題】目詰まり防止剤を分散媒に分散させた際の分散安定性に優れ、研磨布紙に塗布した後の研磨性能を向上できる目詰まり防止剤、およびこの防止剤を含有する研磨布紙用目詰まり防止剤組成物の提供。【解決手段】炭素数８〜２４の二価の脂肪酸金属塩粒子からなり、下記（１）式で表される粒度要約値ＡがＡ≦２．２の関係を満たし、８０℃の環境下に１０分放置した前記脂肪酸金属塩粒子において、パウダーテスターで測定される下記（２）式で表される凝集度Ｂ（％）がＢ≦２０の関係を満たすことを特徴とする研磨布紙用目詰まり防止剤。（１）式粒度要約値Ａ＝（Ｄ９０−Ｄ１０）／Ｄ５０（但し、１．０≦Ｄ５０≦４０．０）  Ｄ１０：脂肪酸金属塩粒子の体積基準における１０％積算径（μｍ）  Ｄ５０：脂肪酸金属塩粒子の体積基準におけるメジアン径（μｍ）  Ｄ９０：脂肪酸金属塩粒子の体積基準における９０％積算径（μｍ） （２）式  凝集度Ｂ＝〔（篩目３５０μｍの篩に残存する脂肪酸金属塩粒子の質量）／２〕×１００×（１／１）＋〔（篩目２５０μｍの篩に残存する脂肪酸金属塩粒子の質量）／２〕×１００×（３／５）＋〔（篩目１５０μｍの篩に残存する脂肪酸金属塩粒子の質量）／２〕×１００×（１／５）〕【選択図】なし【特許請求の範囲】
【請求項１】
炭素数８〜２４の二価の脂肪酸金属塩粒子からなり、下記（１）式で表される粒度要約値ＡがＡ≦２．２の関係を満たし、８０℃の環境下に１０分放置した前記脂肪酸金属塩粒子において、パウダーテスターで測定される下記（２）式で表される凝集度Ｂ（％）がＢ≦２０の関係を満たすことを特徴とする研磨布紙用目詰まり防止剤。
（１）式
粒度要約値Ａ＝（Ｄ９０−Ｄ１０）／Ｄ５０（但し、１．０≦Ｄ５０≦４０．０）
Ｄ１０：脂肪酸金属塩粒子の体積基準における１０％積算径（μｍ）
Ｄ５０：脂肪酸金属塩粒子の体積基準におけるメジアン径（μｍ）
Ｄ９０：脂肪酸金属塩粒子の体積基準における９０％積算径（μｍ）
（２）式
凝集度Ｂ＝〔（篩目３５０μｍの篩に残存する脂肪酸金属塩粒子の質量）／２〕×１００×（１／１）＋〔（篩目２５０μｍの篩に残存する脂肪酸金属塩粒子の質量）／２〕×１００×（３／５）＋〔（篩目１５０μｍの篩に残存する脂肪酸金属塩粒子の質量）／２〕×１００×（１／５）〕
【請求項２】
前記二価の脂肪酸金属塩粒子をフロー式粒子像分析装置によって測定したとき、１０％粒子径〜９０％粒子径の粒子群の平均円形度Ｃが０．８１０〜１．０００であることを特徴とする請求項１に記載の研磨布紙用目詰まり防止剤。
【請求項３】
前記二価の脂肪酸金属塩粒子を構成する二価の金属がカルシウムまたは亜鉛であることを特徴とする請求項１または２に記載の研磨布紙用目詰まり防止剤。
【請求項４】
請求項１〜３のいずれかに記載の研磨布紙用目詰まり防止剤、分散媒および結合樹脂を含有することを特徴とする研磨布紙用目詰まり防止剤組成物。
【発明の詳細な説明】
【技術分野】
【０００１】
本発明は、研磨布紙用目詰まり防止剤および研磨布紙用目詰まり防止剤組成物に関する。詳しくは、本発明は、研磨布紙用目詰まり防止剤組成物の分散安定性を向上させ、研磨布紙への塗布時に均一にコートさせることにより研磨性能を向上させることができる研磨布紙用目詰まり防止剤、およびこの防止剤を含有する研磨布紙用目詰まり防止剤組成物に関するものである。
【背景技術】
【０００２】
研磨布紙は、結合樹脂とともに研磨粒子が支持基板上に結合されてなり、従来より金属、合金、ガラス、木材、塗料、プラスチック等の様々な基材または被削体等の研磨に使用されている。
研磨布紙は「目詰まり」を被り易く、研磨された被削体からの削り屑（研磨屑）が研磨粒子の間に堆積し、それによって研磨粒子が磨耗されていないにもかかわらず、研磨布紙の切削能力や性能が低下してしまうという問題がある。
【０００３】
そのため、これまで研磨布紙に目詰まり防止剤組成物を使用することが検討されてきた。例えば、目詰まり防止剤組成物に含まれる目詰まり防止成分として、脂肪酸金属塩が知られている（特許文献１を参照）。通常、目詰まり防止剤組成物として、脂肪酸金属塩と結合樹脂を水や極性あるいは非極性有機溶媒に分散させ、それを研磨布紙に塗布し、溶媒を揮発させて目詰まり防止剤組成物を研磨布紙にコートしている。
【０００４】
しかしながら、従来の脂肪酸金属塩は、凝集性が高いことや粒度分布がブロードであったり、粒子形状が不均一であることから、目詰まり防止剤組成物として水または有機溶媒に分散させた際に、一部が凝集粒子のまま存在していたり、局所的に粘性勾配が生じたりして、分散安定性が低下して経時的に分散粒子が沈降等を生じることがある。そのため、その分散液を研磨布紙に塗布した場合、目詰まり防止剤組成物が分散不良のまま塗布されることがあり、研磨性能が低くなるおそれが生じるという問題がある。
特に、一般的に、脂肪酸と金属酸化物または金属水酸化物を反応させて製造する直接法による脂肪酸金属塩については、粒子形状が顆粒状で粒子形が大きく、かつ不揃いであるので、分散液中で沈降する等の分散安定性が低下する傾向が強い。
【先行技術文献】
【特許文献】
【０００５】
【特許文献１】特開２００８−２６６３９７号公報
【発明の概要】
【発明が解決しようとする課題】
【０００６】
本発明は、上記の課題に鑑みてなされたものであり、目詰まり防止剤を分散媒に分散させた際の分散安定性に優れ、研磨布紙に塗布した後の研磨性能を向上できる目詰まり防止剤、およびこの防止剤を含有する研磨布紙用目詰まり防止剤組成物を提供することを目的とするものである。
【課題を解決するための手段】
【０００７】
本発明者は、上記課題を解決するために鋭意検討を行った結果、特定の粒度要約値、特定の凝集度、好ましくはさらに特定の平均円形度を有する脂肪酸金属塩を研磨布紙用目詰まり防止剤として用いることで、分散媒中において優れた分散安定性が得られることを見出し、本発明を完成させるに至った。
【０００８】
すなわち、本発明は、炭素数８〜２４の二価の脂肪酸金属塩粒子からなり、下記（１）式で表される粒度要約値ＡがＡ≦２．２の関係を満たし、８０℃の環境下に１０分放置した前記脂肪酸金属塩粒子において、パウダーテスターで測定される下記（２）式で表される凝集度Ｂ（％）がＢ≦２０の関係を満たすことを特徴とする研磨布紙用目詰まり防止剤（以下、単に目詰まり防止剤ともいう。）である。
（１）式
粒度要約値Ａ＝（Ｄ９０−Ｄ１０）／Ｄ５０（但し、１．０≦Ｄ５０≦４０．０）
Ｄ１０：脂肪酸金属塩粒子の体積基準における１０％積算径（μｍ）
Ｄ５０：脂肪酸金属塩粒子の体積基準におけるメジアン径（μｍ）
Ｄ９０：脂肪酸金属塩粒子の体積基準における９０％積算径（μｍ）
（２）式
凝集度Ｂ＝〔（篩目３５０μｍの篩に残存する脂肪酸金属塩粒子の質量）／２〕×１００×（１／１）＋〔（篩目２５０μｍの篩に残存する脂肪酸金属塩粒子の質量）／２〕×１００×（３／５）＋〔（篩目１５０μｍの篩に残存する脂肪酸金属塩粒子の質量）／２〕×１００×（１／５）〕
【０００９】
本発明の研磨布紙用目詰まり防止剤は、前記二価の脂肪酸金属塩粒子をフロー式粒子像分析装置によって測定したとき、１０％粒子径〜９０％粒子径の粒子群の平均円形度Ｃが０．８１０〜１．０００であることが好ましい。
【００１０】
また、本発明の研磨布紙用目詰まり防止剤は、前記二価の脂肪酸金属塩粒子を構成する二価の金属がカルシウムまたは亜鉛であることが好ましい。
【００１１】
また、本発明は、本発明の目詰まり防止剤、分散媒および結合樹脂を含有することを特徴とする研磨布紙用目詰まり防止剤組成物である。
【発明の効果】
【００１２】
本発明によれば、目詰まり防止剤を分散媒に分散させた際の分散安定性を顕著に向上させ、研磨布紙への塗布時の分散不良を低減させて均一にコートさせることにより研磨性能を向上させることができる。
【発明を実施するための形態】
【００１３】
以下、本発明の実施形態について説明する。本発明の研磨布紙用目詰まり防止剤、目詰まり防止剤組成物について順次説明する。
【００１４】
（１）研磨布紙用目詰まり防止剤
本発明に用いられる詰まり防止剤は、炭素数８〜２４の二価の脂肪酸金属塩粒子からなる。かかる脂肪酸金属塩粒子は、炭素数８〜２４の脂肪酸に対して一価のアルカリ化合物を反応させて得られた脂肪酸アルカリ化合物塩と、二価の金属塩とを水溶液中で反応させる複分解法で調製することができる。
【００１５】
脂肪酸アルカリ化合物塩の原料となる脂肪酸は、炭素数が８〜２４の脂肪酸であれば特に制限はない。すなわち、天然由来の脂肪酸および合成脂肪酸のいずれであってもよく、飽和脂肪酸および不飽和脂肪酸のいずれであってもよい。好ましくは炭素数が１２〜２２の直鎖飽和脂肪酸である。炭素数が８未満の場合は、得られる脂肪酸金属塩粒子の目詰まり防止剤としての効果が得られ難くなる。一方、炭素数が２４を超える脂肪酸は工業的に入手が困難であり、得られる脂肪酸アルカリ化合物塩の水に対する溶解度が著しく低下するため生産性が低くなる。
【００１６】
上記脂肪酸としては、例えば、カプリル酸、カプリン酸、ラウリン酸、ミリスチン酸、ミリストオレイン酸、パルミチン酸、パルミトオレイン酸、ステアリン酸、オレイン酸、リノール酸、アラキン酸、ベヘン酸およびエルカ酸などが挙げられ、その中ではステアリン酸が好ましい。混合脂肪酸を用いる場合は、好ましくはステアリン酸含有量が５０質量％以上、より好ましくは６０質量％以上、さらに好ましくは７０質量％以上の混合脂肪酸が用いられる。
【００１７】
脂肪酸アルカリ化合物塩の原料となる一価のアルカリ化合物としては、アルカリ金属（ナトリウム、カリウムなど）の水酸化物、およびアンモニア、モノエタノールアミン、ジエタノールアミン、トリエタノールアミンなどのアミン類などが挙げられる。脂肪酸アルカリ化合物塩としたときに水に対する溶解度が高い点から、好ましくはナトリウム、カリウムなどのアルカリ金属の水酸化物である。
【００１８】
本発明に用いる脂肪酸アルカリ化合物塩は、一価のアルカリ化合物と脂肪酸とを、一般に、脂肪酸の融点以上であり、かつ該脂肪酸が分解しない程度の温度、好ましくは１００℃以下、より好ましくは５０〜１００℃、さらに好ましくは６０〜９５℃、特に好ましくは７０〜９５℃で反応させて得られる。
【００１９】
本発明に用いられる二価の脂肪酸金属塩粒子は、上記で得られた脂肪酸アルカリ化合物塩と、二価の金属塩とを水溶液中で反応させて得られる脂肪酸金属塩粒子である。上記二価の金属塩は、具体的には二価の無機金属と無機酸または有機酸との塩である。二価の無機金属としては、マグネシウム、カルシウム、バリウムなどのアルカリ土類金属、チタン、亜鉛、鉄、マンガン、カドミウム、水銀、ジルコニウム、鉛、銅、コバルト、アルミニウム、ニッケルなどの遷移金属などが挙げられる。これらの中で、好ましくは、環境に対して負荷が少なく、工業的に容易に入手可能な点から、カルシウム、マグネシウム、亜鉛であり、特に好ましくはカルシウム、亜鉛である。
【００２０】
二価の金属塩としては、例えば塩化カルシウム、酢酸カルシウム、塩化マグネシウム、硫酸マグネシウム、塩化亜鉛、硫酸亜鉛、硫酸アルミニウムなどが挙げられる。特に、カルシウム、亜鉛などの塩化物、硫酸塩、および硝酸塩が、水に対する溶解度が高く、効率的に脂肪酸アルカリ化合物塩と反応する点から好ましい。
【００２１】
上記反応は、具体的には、二価の金属塩含有水溶液および脂肪酸アルカリ化合物塩含有水溶液を別々に調製した後、これらを混合することにより行われる。例えば、脂肪酸アルカリ化合物塩含有水溶液中に二価の金属塩含有水溶液を添加する、あるいは別の反応槽に両者を添加することによって行われる。
脂肪酸アルカリ化合物塩含有水溶液と二価の金属塩含有水溶液との混合に際しては、例えば脂肪酸アルカリ化合物塩含有水溶液中に対して二価の金属塩含有水溶液を一度に投入すると、得られる脂肪酸金属塩粒子の形状が不均一になり、粒度分布が広くなるおそれがある。したがって、本発明においては、脂肪酸アルカリ化合物塩含有水溶液中に対して二価の金属塩含有水溶液を適度な速度で徐々に滴下することが好ましい。
【００２２】
脂肪酸金属塩製造時の脂肪酸アルカリ化合物塩の濃度は、脂肪酸金属塩の生産性の点、および脂肪酸アルカリ化合物塩含有水溶液または得られる脂肪酸金属塩スラリーのハンドリング性の点から、通常、１質量％〜２０質量％、好ましくは５質量％〜１５質量％である。脂肪酸アルカリ化合物塩の濃度が１質量％未満の場合は、脂肪酸金属塩の生産性が低下するおそれがあり、実用上好ましくない。２０質量％を超える場合は、脂肪酸アルカリ化合物塩含有水溶液または得られる脂肪酸金属塩スラリーの粘度が上昇するので、均一な反応を行うことが困難となることがある。なお、二価の金属塩含有液中の二価の金属塩の濃度は、脂肪酸金属塩の生産性の点、および脂肪酸アルカリ化合物塩含有水溶液または得られる脂肪酸金属塩スラリーのハンドリング性の点から、通常、１０質量％〜５０質量％、好ましくは１０質量％〜４０質量％である。
【００２３】
脂肪酸アルカリ化合物塩と二価の金属塩との反応は、脂肪酸アルカリ化合物塩の溶解度を考慮して、当業者が通常行う温度条件下で行われる。好ましくは５０〜１００℃、より好ましくは６０〜９５℃である。反応温度が５０℃未満である場合、脂肪酸アルカリ化合物塩と二価の金属塩との反応率が低下するおそれがある。
【００２４】
脂肪酸アルカリ化合物塩と二価の金属塩との反応時に脂肪酸金属塩スラリーを安定化させて、脂肪酸金属塩の生産性を向上させる目的で、ポリアルキレングリコール系エーテル、特にオキシプロピレンブロックがオキシエチレンブロックで挟まれた構造（ＥＯ−ＰＯ−ＥＯ）を有するトリブロックエーテルを脂肪酸金属塩スラリー中に存在させることが好ましい。脂肪酸金属塩スラリー中におけるポリアルキレングリコール系エーテルの含有量は、通常、脂肪酸アルカリ化合物塩１００質量部に対して０．０１質量部〜５質量部、好ましくは０．０５質量部〜２質量部である。なお、ポリアルキレングリコール系エーテルは、一価のアルカリ化合物と脂肪酸とを反応させる前に反応系に存在させても良く、また脂肪酸アルカリ化合物塩と二価の金属塩との反応の前に反応系に存在させても良い。
【００２５】
上記方法によって、脂肪酸金属塩スラリーが得られる。この脂肪酸金属塩スラリーはそのまま、あるいは遠心脱水機、フィルタープレス、真空回転濾過機などにより溶媒を分離し、必要に応じて、洗浄を行い、副生する無機塩を除去した後に、回転乾燥機、気流乾燥装置、通気式乾燥機、噴霧式乾燥機、流動層型乾燥装置などにより乾燥させる。乾燥方法は、連続式または回分式、あるいは常圧または真空下のいずれでもよい。さらに、乾燥させた脂肪酸金属塩を必要に応じて粉砕する。粉砕方法は、特に限定されず、例えばピンミル、ジェットミル、アトマイザー等によることができる。粉砕された脂肪酸金属塩粒子は分級される。すなわち、振動を与えて篩い分けを行う多段篩装置等を用いて分級を行ない、粒度分布を調整する。このようにして、本発明の詰まり防止剤としての脂肪酸金属塩粒子を得ることができる。
【００２６】
本発明に用いられる脂肪酸金属塩粒子は、炭素数８〜２４の二価の脂肪酸金属塩粒子であって、粒度分布が狭いものとすることで、分散媒中で均一に分散させることが可能であり、本発明の作用効果（分散性）をより安定して発現させ易くなる。
具体的には、脂肪酸金属塩粒子の下記（１）式で表される粒度要約値Ａを２．２以下にすることが好ましい。本発明において粒度要約値Ａはマイクロトラックレーザー回折法により測定した粒子径から算出される。粒度要約値Ａが２．２を超えると、分散媒中に存在する脂肪酸金属塩の粒子径のバラツキにより、分散媒中での安定性が低下して塗布性が低下するおそれがある。
【００２７】
粒度要約値Ａは１．０≦Ａ≦２．１の関係を満たすことがより好ましい。１．０≦Ａ≦２．１の関係を満たす場合、本発明の作用効果がさらにより安定して得られる。粒度要約値Ａが１．０未満の場合、歩留まりが著しく低くなるなど工業的に製造することが困難となるおそれがある。
【００２８】
なお、粒度要約値Ａの調整は、脂肪酸アルカリ化合物塩の濃度、脂肪酸アルカリ化合物塩と二価の金属塩との反応時の温度、二価の金属塩含有水溶液を脂肪酸アルカリ化合物塩含有水溶液に滴下する際の滴下速度をそれぞれ適宜調整することによって行うことができる。また、粒度分布が広い、つまり粒度要約値Ａの値が大きいものについては、後処理において、１００メッシュ、２００メッシュ、３３０メッシュ等の篩を用いて分級することによって行なうことができる。
【００２９】
ここで使用するマイクロトラックレーザー回折法は、レーザー光を粒子に照射することによって得られる散乱光を利用して、粒度分布を求める方法である。本発明においては、脂肪酸金属塩粒子が溶解しない有機溶媒、例えばエタノール、イソプロピルアルコールなどの有機溶媒を循環させたところに試料をそのまま投入する湿式による測定とする。また、本発明における測定対象は粒子径０．１μｍ〜２００μｍの範囲であり、下記の（１）式で表わされる値を粒度要約値Ａとした。なお、本発明においては、例えば日機装株式会社製のマイクロトラックＭＴ−３０００を用いて測定することができる。
【００３０】
（１）式
粒度要約値Ａ＝（Ｄ９０−Ｄ１０）／Ｄ５０（但し、１．０≦Ｄ５０≦４０．０）
Ｄ１０：脂肪酸金属塩粒子の体積基準における１０％積算径（μｍ）
Ｄ５０：脂肪酸金属塩粒子の体積基準におけるメジアン径（μｍ）
Ｄ９０：脂肪酸金属塩粒子の体積基準における９０％積算径（μｍ）
【００３１】
本発明者の検討によれば、脂肪酸金属塩粒子を８０℃の環境下に１０分放置したときのパウダーテスターで測定される下記（２）式で表される凝集度Ｂ（％）がＢ≦２０の関係を満たすことにより、様々な混合・分散方法でも脂肪酸金属塩粒子が解れやすく、素早く均一に分散することができるので、研磨布紙への塗布時の分散不良を低減させることができる。
【００３２】
なお、凝集度Ｂの調整は、脂肪酸アルカリ化合物塩と二価の金属塩との反応を穏和な条件下で行ない、反応によって得られるスラリー中の脂肪酸金属塩粒子同士の凝集を防ぐことによって行うことができる。つまり、例えば、脂肪酸アルカリ化合物塩と二価の金属塩との反応時の反応率を低下させない程度の穏和な温度で反応を行ったり、熟成時間を短縮したりすることによって行なうことができる。反応時のこれら因子を適宜調整することによって、凝集度Ｂを本発明規定の範囲に調整することができる。
【００３３】
凝集度Ｂ（％）は、２≦Ｂ≦１８がより好ましく、さらに好ましくは２≦Ｂ≦１５であり、特に好ましくは２≦Ｂ≦１３である。２≦Ｂ≦１３を満たせば本発明の作用効果がさらにより安定して得られる。
【００３４】
（２）式
凝集度Ｂ＝〔（篩目３５０μｍの篩に残存する脂肪酸金属塩粒子の質量）／２〕×１００×（１／１）＋〔（篩目２５０μｍの篩に残存する脂肪酸金属塩粒子の質量）／２〕×１００×（３／５）＋〔（篩目１５０μｍの篩に残存する脂肪酸金属塩粒子の質量）／２〕×１００×（１／５）〕
【００３５】
ここで使用するパウダーテスターによる脂肪酸金属塩粒子の凝集度Ｂは、下記の測定方法で得られた値である。すなわち、例えばパウダーテスター（ホソカワミクロン株式会社製、ＰＴ−Ｎ型）を用いて下記の（ａ）〜（ｆ）の工程を行なう。
（ａ）８０℃に設定された恒温機内で、測定対象の脂肪酸金属塩粒子を１０分間放置する。
（ｂ）パウダーテスターの振動台に、上層から篩目３５０μｍ、２５０μｍ、１５０μｍの篩いを順次セットする。
（ｃ）上記（ａ）工程後の脂肪酸金属塩粒子２．０ｇを即座に篩目３５０μｍの篩上に静かにのせる。
（ｄ）篩を振幅１ｍｍで１０５秒間振動させる。
（ｅ）各篩に残存した脂肪酸金属塩粒子の質量を計測する。
（ｆ）上記（ｅ）工程で得られた各質量にそれぞれ１／１、３／５および１／５の重みを順次に乗じ、これらを加算して上記（２）式により百分率を算出した値を凝集度Ｂ（％）とする。
以上の（ａ）〜（ｆ）の工程を５回繰り返し、その平均値を測定値とする。
【００３６】
さらに、本発明に用いられる脂肪酸金属塩粒子は、下記（３）式で表されるゆるみ嵩密度（Ｄａ）（ｇ／ｃｃ）が０．１１０≦Ｄａ≦０．１８０であることが好ましく、０．１３５≦Ｄａ≦０．１６０であることがより好ましい。０．１１０≦Ｄａ≦０．１８０であることにより、分散媒に添加した際に脂肪酸金属塩粒子に安定性が得られ、斑の発生を抑制することができる。
【００３７】
ゆるみ嵩密度（Ｄａ）は、下記の測定方法で得られた値である。まず、例えばパウダーテスター（ホソカワミクロン株式会社製、ＰＴ−Ｎ型）を用い、振動台に篩目７１０μｍの篩をセットし、その中に試料２５０ｃｃを入れ、３０秒間振動させて、篩の下方に設置した測定用カップの中に、落下した試料を集める。付属のブレードを用いて、カップ上の余分な脂肪酸金属塩粒子をすりきった後、試料の入ったカップの質量を測定する。なお、本発明においては、この操作・測定を５回繰り返し、その平均値を嵩密度（Ｄａ）の測定値とする。ＰＴ−Ｎ型では、自動で測定値が表示される。
【００３８】
（３）式
ゆるみ嵩密度（Ｄａ）（ｇ／ｃｃ）＝試料の入ったカップの質量（ｇ）／カップの容積（ｃｃ）
【００３９】
本発明の目詰まり防止剤組成物では、目詰まり防止剤に加えて、バインダーとしての結合樹脂が分散媒に添加され、結合樹脂も分散媒中での凝集・合一を起こす傾向がある。これを抑制するために、結合樹脂への被覆性を高める観点から、フロー式粒子像分析装置によって測定したとき、１０％粒子径〜９０％粒子径の粒子群の平均円形度Ｃが０．８１０〜１．０００であることが好ましく、０．８２０〜１．０００であることがさらに好ましく、０．８３０〜１．０００であることが特に好ましい。
【００４０】
なお、平均円形度Ｃの調整は、脂肪酸アルカリ化合物塩と二価の金属塩との反応を穏和な条件下で行ない、反応によって得られるスラリー中の脂肪酸金属塩粒子の粒子形状が不均一となるのを防ぐことによって行うことができる。つまり、例えば、脂肪酸アルカリ化合物塩と二価の金属塩との反応時の反応率を低下させない程度の穏和な温度で反応を行ったり、二価の金属塩含有水溶液を脂肪酸アルカリ化合物塩含有水溶液に滴下する際の滴下速度を緩やかにしたり、スラリーを安定化させるために上述のポリアルキレングリコール系エーテルを添加したりすることによって行なうことができる。反応時のこれら因子を適宜調整することによって、平均円形度Ｃを本発明規定の範囲に調整することができる。
【００４１】
本発明における平均円形度は、脂肪酸金属塩粒子の形状を定量的に表現する簡便な方法として用いたものであり、次のように定義することができる。まず、例えばシスメックス社製フロー式粒子像分析装置「ＦＰＩＡ−３０００」を用いて、円相当径０．５μｍ〜２００μｍの範囲内の粒子を測定し、そこで測定された各粒子の円形度（ａｉ）を下記（４）式によりそれぞれ求める。
【００４２】
（４）式
円形度（ａｉ）＝（粒子の投影像と同じ面積を有する円の周囲長）／（粒子投影像の周囲長）
【００４３】
さらに、円相当径０．５μｍ〜２００μｍの範囲内の粒子において、下記（５）式で示すように、測定された全粒子の円形度の総和を、全粒子数（ｍ）で除した値を平均円形度（ａ）と定義する。
【００４４】
【数１】
2014218534.tif 000002
【００４５】
本発明における平均円形度とは、脂肪酸金属塩の粒子形の凹凸の度合いを示す指標であり、脂肪酸金属塩粒子の表面形状が円形に近くなるほど１．０００に近づき、粒子の表面形状が複雑になるほど平均円形度は小さな値となる。本発明で用いることができる測定装置である「ＦＰＩＡ−３０００」は、各粒子の円形度を算出し、得られた円形度によって、粒子の円形度０．４〜１．０を６１分割したクラスに分け、分割点の中心と頻度を用いて平均円形度の算出を行う算出法を用いている。
【００４６】
本発明において、１０％粒子径〜９０％粒子径の粒子群の平均円形度Ｃ（以下、単に「平均円形度Ｃ」とも呼ぶ。）は、上記測定装置で測定した全粒子のうち、粒径分布の小粒子径側から数えて１０％粒子径〜９０％粒子径の範囲にある粒子の円形度の総和を粒子数で除した値である。
【００４７】
１０％粒子径〜９０％粒子径の粒子群の平均円形度Ｃの測定は、例えば以下のとおりである。予め不純固形物などを除去したイオン交換水３０ｍｌを容器中に用意し、その中に分散剤として界面活性剤、好ましくはポリオキシエチレン−ラウリルエーテル（日油株式会社製、商品名：ノニオンＫ−２０４）を加えた後、さらに測定試料を２０ｍｇ加え、均一に分散させる。分散手段としては、例えば超音波分散機ＵＨ−５０型（エスエムテー社製、２０ｋＨｚ・５０Ｗ）に、振動子として直径５ｍｍのチタン合金チップを装着したものを用い、５分間分散処理を行い、分散液濃度を３, ０００個／ｍｌ〜２０, ０００個／ｍｌとして、測定用の分散液とする。その際、測定用分散液の温度が４０℃以上にならないように適宜冷却しながら行う。その後、フロー式粒子像分析装置「ＦＰＩＡ−３０００」を用いて測定を行い、得られたデータを処理することで平均円形度Ｃが求められる。
【００４８】
本発明者は、得られた脂肪酸金属塩粒子を目詰まり防止剤として用いるに際し、得られた粉体物性の中でも、１０％粒子径〜９０％粒子径の粒子群の平均円形度Ｃと、（１）式の粒度要約値Ａとの数値的関係が、目詰まり防止剤の分散安定性、塗布時の研磨布紙への被覆性に大きく影響を与えることを見出した。つまり、目詰まり防止剤の分散安定性、塗布時の研磨布紙への被覆性を高める観点からは、０＜（粒度要約値Ａ／平均円形度Ｃ）≦２．７であり、０＜（粒度要約値Ａ／平均円形度Ｃ）≦２．６が好ましく、０＜（粒度要約値Ａ／平均円形度Ｃ）≦２．５がより好ましい。
（粒度要約値Ａ／平均円形度Ｃ）の値が小さいほど脂肪酸金属塩の粒度分布が狭く均一な大きさとなり、且つ個々の粒子の形状は円形に近くなることから、分散媒中で素早く均一に分散して、さらに塗布時の研磨布紙への被覆性が高くなり、研磨性能が優れた研磨布紙を得ることができる。
【００４９】
本発明の目詰まり防止剤は、非イオン性界面活性剤と混合して用いても良い。非イオン性界面活性剤としては、エーテル型の非イオン性界面活性剤が望ましく、ポリオキシエチレンアルキルエーテルなどが更に望ましい。これは、スラリー中の脂肪酸金属塩粒子形成の安定性、得られた脂肪酸金属塩粒子による粒状窒素肥料への被覆性において、前記脂肪酸金属塩粒子および非イオン性界面活性剤を併用する方が優れているためである。
【００５０】
本発明の目詰まり防止剤は、炭素数８〜２４の二価の脂肪酸金属塩粒子であって、特定の粒度要約値Ａ、特定の凝集度Ｂを有し、好ましくはさらに特定のゆるみ嵩密度、特定の平均円形度Ｃ、粒度要約値Ａを平均円形度Ｃで除した値が特定の範囲となる粉体物性を有する。このような脂肪酸金属塩粒子は、目詰まり防止剤として分散媒中で素早く均一に分散し、さらに分散媒中の結合樹脂への被覆性が高いことから、結合樹脂の凝集・合一を抑制し、高い分散安定性を付与することができる点で好適である。
【００５１】
（２）研磨布紙用目詰まり防止剤組成物
本発明の研磨布紙用目詰まり防止剤組成物は、本発明の目詰まり防止剤、分散媒および結合樹脂を含有する。
【００５２】
目詰まり防止剤組成物中における目詰まり防止剤の含有量は、通常、５〜５０質量％、好ましくは１０〜４０質量％、さらに好ましくは１５〜４０質量％、より好ましくは２０〜３０質量％である。目詰まり防止剤組成物中の目詰まり防止剤の含有率が５質量％未満であると、目詰まり防止性能が不十分となるおそれがある。一方、目詰まり防止剤の含有率が５０質量％を超えると、目詰まり防止剤組成物がゲル化を起こし、流動性がなくなって、適切に塗布できなくなるおそれが生じる。
【００５３】
（分散媒）
本発明に用いられる分散媒は、水、極性あるいは非極性有機溶媒のいずれであってもよい。極性溶媒としては、例えば、メタノール、エタノール、イソプロピルアルコール、ブタノール、アセトン、酢酸エチル、酢酸ブチルなどが挙げられ、非極性溶媒としては、トルエン、キシレン、ヘキサン、シンナーなどが挙げられる。なお、これらの溶媒は、任意の割合で２種以上を混合して用いてもよい。
【００５４】
目詰まり防止剤組成物中における分散媒の含有量は、通常、３０〜９０質量％、好ましくは４０〜６０質量％である。
３０質量％未満である場合、組成物がゲル化・固化を起こすことがあり、流動性が失われるおそれがある。９０質量％を超えると目詰まり防止剤、結合樹脂の含有比率が低くなり、目詰まり防止剤本来の機能が低下するおそれがある。
【００５５】
（結合樹脂）
本発明に用いられる結合樹脂としては、３５℃以上、特に４０〜１５０℃のガラス転移温度を有するものが好ましい。結合樹脂のガラス転移温度が３５℃未満である場合、研磨布紙に塗布後の目詰まり防止皮膜がべたついて目詰まり防止機能を損なうおそれがある。結合樹脂の種類としては、例えば、天然ゴム、ブタジエンゴム、スチレンブタジエンゴム、スチレンブタジエン・アクリロニトリルゴム、クロロプレンゴムなどのラテックス、アクリル系および酢酸ビニル系のエマルジョン、カルボキシメチルセルロース、ヒドロキシエチルセルロース、ヒドロキシエチルメチルセルロース、ヒドロキシプロピルセルロース、ヒドロキシプロピルメチルセルロース、メチルセルロース、エチルセルロース等のセルロース誘導体が挙げられる。
なお、ガラス転移温度は、セイコーインスツルメンツ社製、粘弾性測定装置ＥＸＳＴＥＲ６０００ＤＭＳにより、温度範囲室温から５００℃、昇温速度２℃／ｍｉｎ、周波数１０Ｈｚの条件で測定した損失弾性率のピークから求めることができる。
【００５６】
目詰まり防止剤組成物中における結合樹脂の含有量は、通常、５〜５０質量％、好ましくは１０〜４０質量％である。
目詰まり防止剤組成物中の結合樹脂の含有量が５質量％未満であると、結合樹脂成分の比率が低すぎるので、被覆研磨材料表面上への目詰まり防止剤の保持が弱くなるおそれがある。結合樹脂の含有量が５０質量％を超えると、結合樹脂成分の比率が目詰まり防止剤よりも高くなり、切り屑の付着を防止するという目詰まり防止剤本来の機能が低下するおそれがある。
【００５７】
本発明の目詰まり防止剤組成物は、公知の方法に準じて製造することができ、例えば、目詰まり防止剤、結合樹脂を分散媒に添加し、一般的には、攪拌羽等を用いて回転数を数百ｒｐｍで数十分〜数時間混合することによって製造することができる。
【００５８】
本発明の目詰まり防止剤組成物は、コランダム等の研磨粒子を埋め込んだ研磨布紙（第１層；メークコート、第２層；サイズコート）の最外側面上に、例えば、刷毛塗、ロール塗布、流し塗、しごき塗、吹付塗等の方法によって塗布することができる。塗布量は、使用する研磨粒子の寸法や量等、および研磨布紙の用途等によって適宜変化させてよい。一般には、乾燥皮膜重量として約１〜約７５ｇ／ｍ２、好ましくは約１０〜約４０ｇ／ｍ２である。
なお、好ましくは、目詰まり防止剤組成物が塗布された研磨布紙は、選択された結合樹脂がひび割れを伴って被膜を形成するのに適当な温度および時間加熱して乾燥される。加熱条件は、諸条件に応じて適宜決定することができる。
【実施例】
【００５９】
以下、実施例および比較例を挙げて本発明をさらに具体的に説明する。
【００６０】
目詰まり防止剤の調製
（実施例１）
３Ｌセパラブルフラスコに混合脂肪酸（ミリスチン酸２．１質量％、パルミチン酸３０．３質量％、ステアリン酸６６．５質量％、アラキン酸０．８質量％、およびベヘン酸０．３質量％を含有）２５０ｇおよび水２５００ｇを仕込み、９０℃まで昇温した。次いで、４８質量％水酸化ナトリウム水溶液７７．２ｇを加え、同温度（９０℃）にて１時間攪拌し、脂肪酸アルカリ化合物塩水溶液を得た。その後、９０℃に保持したまま、３５質量％塩化カルシウム水溶液１５１．２ｇを１時間かけて脂肪酸アルカリ化合物塩水溶液に滴下した。滴下終了後、さらに、９０℃にて１時間攪拌した。得られた混合脂肪酸カルシウム塩水溶液スラリーに水１５００ｇを加え、６５℃以下まで冷却した。その後、吸引濾過機でろ過し、１０００ｇの水で２回水洗し、得られたケーキをミクロンドライヤーで乾燥、粉砕及び分級して脂肪酸カルシウム塩粒子を得た。
【００６１】
（実施例２）
３Ｌセパラブルフラスコに混合脂肪酸（ミリスチン酸１．６質量％、パルミチン酸２４．０質量％、ステアリン酸７３．４質量％、アラキン酸０．７質量％、およびベヘン酸０．３質量％を含有）２５０ｇ、ポリエチレングリコール・ポリプロピレングリコール・ブロックエーテル（日油株式会社製、商品名：プロノン♯１０４）０．７５ｇおよび水２５００ｇを仕込み、９０℃まで昇温した。次いで、４８質量％水酸化ナトリウム水溶液７６．５ｇを加え、同温度（９０℃）にて１時間攪拌し、脂肪酸アルカリ化合物塩水溶液を得た。その後、９０℃に保持したまま、３５質量％塩化カルシウム水溶液１５０．１ｇを１時間かけて脂肪酸アルカリ化合物塩水溶液に滴下した。滴下終了後、さらに、９０℃にて１時間攪拌した。得られた混合脂肪酸カルシウム塩水溶液スラリーに水１５００ｇを加え、６５℃以下まで冷却した。その後、吸引濾過機でろ過し、１０００ｇの水で２回水洗し、得られたケーキをミクロンドライヤーで乾燥、粉砕及び分級して脂肪酸カルシウム塩粒子を得た。
【００６２】
（実施例３）
３Ｌセパラブルフラスコに混合脂肪酸（ミリスチン酸２．１質量％、パルミチン酸３０．３質量％、ステアリン酸６６．５質量％、アラキン酸０．８質量％、およびベヘン酸０．３質量％を含有）２５０ｇおよび水２５００ｇを仕込み、９０℃まで昇温した。次いで、４８質量％水酸化ナトリウム水溶液７７．２ｇを加え、同温度（９０℃）にて１時間攪拌し、脂肪酸アルカリ化合物塩水溶液を得た。その後、９０℃に保持したまま、３５質量％塩化亜鉛水溶液２２５．０ｇを１時間かけて脂肪酸アルカリ化合物塩水溶液に滴下した。滴下終了後、さらに、９０℃にて１時間攪拌した。得られた混合脂肪酸亜鉛塩水溶液スラリーに水１５００ｇを加え、６５℃以下まで冷却した。その後、吸引濾過機でろ過し、１０００ｇの水で２回水洗し、得られたケーキをミクロンドライヤーで乾燥、粉砕及び分級して脂肪酸亜鉛塩粒子を得た。
【００６３】
（比較例１）
１０Ｌ加圧ニーダーに混合脂肪酸（ミリスチン酸２．４質量％、パルミチン酸３１．１質量％、ステアリン酸６５．４％、アラキン酸０．８質量％、およびベヘン酸０．３質量％を含有）２５０ｇを入れ、１００℃に加熱した後、生石灰６８．０ｇを加え、攪拌しつつ徐々に１４０℃まで昇温し、１時間反応させた。得られた混合脂肪酸カルシウム塩を８０℃、３日間恒温槽で乾燥し、バンタムミルで粉砕してサンプルを得た。
【００６４】
（比較例２）
特許文献１に記載のステアリン酸カルシウム「Ｃａ−Ｓｔ」を用いた。
【００６５】
（比較例３）
特許文献１に記載のステアリン酸亜鉛「Ｚｎ−Ｓｔ」を用いた。
【００６６】
実施例１〜３および比較例１〜３の脂肪酸金属塩粒子について、粒度要約値Ａ〔体積基準における１０％積算径Ｄ１０（μｍ) 、体積基準におけるメジアン径Ｄ５０（μｍ) 、体積基準における９０％積算径Ｄ９０（μｍ) から算出した値］、ゆるみ嵩密度（Ｄａ）（ｇ／ｃｃ）および凝集度Ｂ（％）を、それぞれ以下の装置を用い、上述の方法で測定した。その結果を表１に示す。
【００６７】
（１）粒度
粒度分布測定装置（機器名「マイクロトラックＭＴ−３０００」日機装株式会社製）で測定した。原理：レーザー回折・散乱法
（２）ゆるみ嵩密度
粉体特性評価装置（機器名「パウダーテスターＰＴ−Ｎ型」ホソカワミクロン株式会社製）で測定した。
（３）凝集度
粉体特性評価装置（機器名「パウダーテスターＰＴ−Ｎ型」ホソカワミクロン株式会社製）で測定した。
（４）平均円形度
フロー式粒子像分析装置「ＦＰＩＡ−３０００」（シスメックス社製）を用いて水分散系で測定を行った。
【００６８】
【表１】
2014218534.tif 000003
【００６９】
〔目詰まり防止剤組成物の製造方法〕
表１に記載された各種の脂肪酸金属塩粒子３０質量％、およびメチルセルロース（信越化学工業社製、商品名「メトローズＳＭ２５」、２質量％水溶液、粘度２５ｍＰａ・ｓ）２０質量％を分散媒であるシンナー５０質量％に混合し、ヤマト科学社製スターラーでプロペラ型攪拌羽根を用いて５００ｒｐｍで３０分間分散させ、目詰まり防止剤組成物を得た。
【００７０】
（分散安定性試験）
上記にて調製した各種の研磨布紙用目詰まり防止剤組成物について、分散安定性および粘度変化率を評価した。調製後２１日間室温で静置し、凝集・沈降により固化分離または全体がゲル化して流動性を消失しているかを目視で確認した。
上記期間内に、凝集・沈降が発生せずに固液分離またはゲル化が見られなかったきときは「○」、凝集・沈降が発生するも固液分離またはゲル化が見られなかったきときは「△」、凝集・沈降が発生し、かつ固液分離またはゲル化が見られたときは「×」で評価した。
また、粘度変化率は、Ｂ型粘度計で測定し、１−（６日間室温保管後の値）／（調製直後の値）の１００分率（％）として示した。
以上の結果を表２に示した。
【００７１】
【表２】
2014218534.tif 000004
【００７２】
表２の結果から、表１のＮｏ．１およびＮｏ．２の脂肪酸カルシウム塩粒子、Ｎｏ．３の脂肪酸亜鉛塩粒子を用いた研磨布紙用目詰まり防止剤は、粒度要約値Ａが小さく粒子径が均一であり、凝集度Ｂが低いことから分散性が高く、平均円形度が高いことから、２１日間の室温保管後でも高い分散性が得られ、粘度変化率も低く、優れた安定性が得られていることが分かる。
【００７３】
一方、表２のＮｏ．４は、粒度要約値Ａが大きく粒子径が不均一であることから分散性が低く、研磨布紙用目詰まり防止剤が沈降してしまい、粘度変化率の値が大きくなり安定性が著しく損なわれていることが分かる。
Ｎｏ．５は、凝集度Ｂが高く、平均円形度が低いことから、分散媒中でも凝集してしまい分散不良となり、粘度変化率の値も大きくなり安定性が著しく損なわれていることが分かる。
Ｎｏ．６も、粒度要約値Ａ、凝集度Ｂの値が大きいことから研磨布紙用目詰まり防止剤が凝集していないものの、一部がゲル化し、安定性が損なわれていることが分かる。
【産業上の利用可能性】
【００７４】
本発明の研磨布紙用目詰まり防止剤は、この詰まり防止剤を含有する研磨布紙用目詰まり防止剤組成物の分散安定性を顕著に向上させ、研磨布紙への塗布時の分散不良を低減させて均一にコートさせることにより研磨性能を向上させることができる。